"CaO-SiO2-P2O5相及びFe,MnOx相を含む製鋼スラグに対して地金を除去する地金除去処理を行ってから有価金属を回収する方法であって、処理後に塩基度が1.5未満である製鋼スラグ又は塩基度が2.5を超える製鋼スラグに対し、1250~1400°Cの温度範囲内で塩基度が1.5~2.5になるように改質処理を行い、前記地金除去処理及び改質処理を行った製鋼スラグに対して、粉砕後の代表粒径が50μm以下となるように粉砕処理を行い、粉砕処理後のスラグを粗粒と微粒とに分級する分級処理の際に、前記粗粒の代表粒径と微粒の代表粒径との比が2.5倍以上となるよう処理し、分級処理後に粗粒を回収することを特徴とする製鋼スラグからの効率の良い有価金属の回収方法。前記代表粒径は、粉砕処理後のスラグを粒子径が小さいものから大きいものへ順番に並べ、並べた後のスラグの体積を小さい方から積算してゆき、積算した体積がスラグ全体の体積の50となった時点でのスラグの粒子径であることを特徴とする請求項1に記載の製鋼スラグからの効率の良い有価金属の回収方法。前記分級処理後に得られた粗粒に対して、再び、粉砕処理及び分級処理を行うことを特徴とする請求項1又は2に記載の製鋼スラグからの効率の良い有価金属の回収方法。上記した特許文献1では、製鋼する際にスラグの成分を調整した後、浮遊選鉱法を行うことによってP2O5濃度の高い相を分離していることとしているが、この特許文献1の技術では、P2O5濃度の高い相の形成に影響を与える塩基度が明確に示されておらず、これらの技術を用いても、P2O5濃度の高い相を分離することは難しいのが実情である。一方、特許文献2~4では、製鋼で生成した製鋼スラグを粉砕したり磁選することによって、金属を含むものと金属を含まないものとに分離し、分離後に製鋼スラグから有価金属を回収している。しかしながら、これら特許文献2~4では、製鋼スラグの粉砕/分級条件や磁選条件磁場強度、磁場勾配などが詳細に開示されておらず、これらの技術を用いても、十分に有価金属を回収することができないのが実情である。そこで、本発明は、上記問題点に鑑み、製鋼スラグから回収する鉄-マンガン酸化物の回収率を向上することができる製鋼スラグからの効率の良い有価金属の回収方法を提供することを目的とする。前記目的を達成するために、本発明は、次の手段を講じた。即ち、本発明における課題解決のための技術的手段は、CaO-SiO2-P2O5相及びFe,MnOx相を含む製鋼スラグに対して地金を除去する地金除去処理を行ってから有価金属を回収する方法であって、処理後に塩基度が1.5未満である製鋼スラグ又は塩基度が2.5を超える製鋼スラグに対し、1250~1400°Cの温度範囲内で塩基度が1.5~2.5になるように改質処理を行い、前記地金除去処理及び改質処理を行った製鋼スラグに対して、粉砕後の代表粒径が50μm以下となるように粉砕処理を行い、粉砕処理後のスラグを粗粒と微粒とに分級する分級処理の際に、前記粗粒の代表粒径と微粒の代表粒径との比が2.5倍以上となるよう処理し、分級処理後に粗粒を回収する点にある。前記代表粒径は、粉砕処理後のスラグを粒子径が小さいものから大きいものへ順番に並べ、並べた後のスラグの体積を小さい方から積算してゆき、積算した体積がスラグ全体の体積の50となった時点でのスラグの粒子径のことである。前記分級処理後に得られた粗粒に対して、再び、粉砕処理及び分級処理を行うことが好ましい。本発明によれば、製鋼スラグから鉄-マンガン酸化物を回収するに際し、その回収率を確実に向上することができる。以下、本発明の実施の形態を、図面に基づき説明する。製鋼工程では、高炉から出銑した溶銑に対して脱珪処理や脱硫処理を行った後、脱りん処理及び脱炭処理を行うのが一般的である。これらの脱珪処理、脱硫処理、脱りん処理、脱炭処理ではスラグが生成されるが、このような製鋼工程製鋼精錬プロセスにて発生した製鋼スラグ脱珪処理、脱硫処理、脱りん処理、脱炭処理の少なくとも1つを含むスラグを本発明では処理することとしている。製鋼工程の中でも、脱りん処理及び脱炭処理では、大量の気体及び固体酸素により、溶銑中のりん及び炭素を除去する。そのため、脱りん処理や脱炭処理で生成したスラグには、鉄の酸化物やマンガンの酸化物マンガン酸化物が含まれていて、製鋼原料として再利用可能な鉄やマンガンなどの有価金属が存在することとなる。即ち、脱りん処理や脱炭処理後に生成された製鋼スラグを冷却してSEMScanningElectronMicroscopeにて観察すると、主に、CaO-SiO2-P2O5系の鉱物相、CaO-FeOX系の鉱物相、CaO-SiO2-FeOX系の鉱物相、Fe,MnOX相の鉱物相が存在する。本発明では、有価金属をリサイクルすべく、鉄-マンガン酸化物Fe,MnOX相を製鋼スラグから回収することとしている。以下、回収方法を具体的に説明する。上述したように、製鋼スラグ内には、回収目的としている鉄-マンガン酸化物の他、酸化によって発生したりん酸化物CaO-SiO2-P2O5系の鉱物相も含まれている。このりん酸化物は、再利用をし難いことから出来る限り、鉄-マンガン酸化物を含む回収物にりん酸化物が混在しないことが好ましい。鉄-マンガン酸化物とりん酸化物とを分ける方法として、特開昭54-88894号公報に示されているものがある。この技術では、鉄-マンガン酸化物とりん酸化物とは磁気的性質が異なるため、磁選処理により分離する方法をとっている。しかしながら、この技術で効率よく鉄-マンガン酸化物を回収するためには、磁着し易いようにFe2をFe3に酸化処理する必要がある。さらに、磁選時の粒子同士の凝集を防ぐために、湿式処理を実施する必要がある。つまり、特開昭54-88894号公報には、鉄-マンガン酸化物とりん酸化物とを分ける方法が開示されているものの、酸化処理や湿式処理を行う必要があり、装置が大掛かりとなるばりか、分離処理した後に分離物の乾燥処理や高pH排水の処理等を行わなければなず工程が複雑となる。そのため、本発明では、出来るだけ酸化処理や湿式処理を行わずに乾式処理にて鉄-マンガン酸化物とりん酸化物とを分離することとしている。具体的には、鉄-マンガン酸化物とりん酸化物との機械的性質の違い破砕しやすい/破砕し難いに着目し、斯かる機械的性質を利用することによって鉄-マンガン酸化物とりん酸化物とを分離している。以下、鉄-マンガン酸化物とりん酸化物とを分離について詳しく説明する。本発明では、鉄-マンガン酸化物とりん酸化物とを分離するにあたっては、まず、製鋼スラグから地金を除去する磁選処理地金除去を行い、次に、地金除去した製鋼スラグを粉砕する粉砕処理を行い、その後、粉砕処理後のスラグを分級する分級処理を行う。ここで、製鋼スラグを粉砕したとき、粉砕する製鋼スラグ粉砕対象となる製鋼スラグが鉄-マンガン酸化物Fe,MnOX相とりん酸化物CaO-SiO2-P2O5系の鉱物相とに分かれやすい状態であることが好ましいことから、本発明では、製鋼スラグを粉砕する前粉砕処理前に当該製鋼スラグの改質処理を行うことによって、Fe,MnOX相とCaO-SiO2-P2O5系の鉱物相との2相に分かれやすい状態にしている。具体的には、改質処理では、処理後精錬後に排滓した製鋼スラグ鉄-マンガン酸化物を回収するスラグにおいて、塩基度が1.5未満であったり、塩基度が2.5を超えている場合規定外の製鋼スラグということがある、まず、当該製鋼スラグの塩基度を1.5~2.5の範囲に入るように改質を行う。改質処理では、処理後に規定外の製鋼スラグを外部に排滓し、塩基度が3.0以上となっている規定外の製鋼スラグに対しては、珪石などのSiO2源を添加供給して冷却前の製鋼スラグの塩基度を下げ、塩基度が1.5未満の製鋼スラグに対しては、石灰石などのCaO源を添加供給して冷却前の製鋼スラグの塩基度を上げる。製鋼スラグの改質処理にあたっては、製鋼スラグの温度が1250~1400°Cの範囲内で行うこととしている。製鋼スラグの温度が1400°Cよりも高いときに改質処理を行うと、大部分のFe,MnOX相が溶融してしまい、改質後の製鋼スラグを冷却した場合、C2S相とFe,MnOX相との共晶組織となりやすく得られるFe,MnOX相が小さくなる。その結果、Fe,MnOX相とCaO-SiO2-P2O5系との両方が一つの粒子中に混在したもの所謂片刃粒子の割合多くなるため、後述するように改質処理後に製鋼スラグを粉砕して、分級処理したとしても両相を分離することができなくなる。一方、製鋼スラグの温度が1250°C未満にて改質処理を行った場合、当該製鋼スラグと改質するために供給した剤との反応が進まず反応が遅いため、改質処理が上手にいかない。そのため、本発明では、1250~1400°Cの温度範囲内で塩基度が1.5~2.5になるように改質処理を行っている。なお、製鋼スラグの改質処理において、SiO2源やCaO源の種類や調整方法については特に限定されず、例えば、塩基度が2.5を超える製鋼スラグと塩基度が1.5未満の製鋼スラグとを混合して、冷却前の製鋼スラグの塩基度を1.5~2.5の範囲にしてもよい。そして、改質処理が終了すると製鋼スラグを冷却する冷却処理を行い、冷却処理後に粉砕処理を行うこととしている。塩基度が1.5~2.5となる製鋼スラグを冷却すると、鉄-マンガン酸化物Fe,MnOX相とりん酸化物CaO-SiO2-P2O5系の鉱物相との2相に分かれやすいという性質がある。また、塩基度が1.5~2.5となる製鋼スラグスラグを粉砕すると、鉄-マンガン酸化物は硬度が高く破砕しづらいため粒径の粗い粒子粗粒と呼ぶとなりやすく、その一方で、りん酸化物は硬度が低く破砕し易く粒径の細かい粒子微粒と呼ぶとなりやすい。一方、冷却前の製鋼スラグの塩基度が2.5を超えてしまうと、当該製鋼スラグを冷却したときに、Fe,MnOX相及びCaO-SiO2-P2O5系の鉱物相の他に、CaO-FeOX系の鉱物相が形成されてしまい、このCaO-FeOX系の鉱物相は、CaO-SiO2-P2O5系の鉱物相と同様に微粒側に偏り、最終的に、Fe,MnOX相の回収率が低下してしまう。また、冷却前の製鋼スラグの塩基度が1.5未満であると、当該製鋼スラグを冷却したときに、Fe,MnOX相及びCaO-SiO2-P2O5系の鉱物相の他に、CaO-SiO2-FeOX系の鉱物相が形成されてしまい、このCaO-SiO2-FeOX系の鉱物相は、CaO-SiO2-P2O5系の鉱物相と同様に微粒側に偏り、最終的に、Fe,MnOX相の回収率が低下してしまう。つまり、本発明では、精錬などの処理後に塩基度が1.5未満である製鋼スラグ又は塩基度が2.5を超える製鋼スラグに対し、1250~1400°Cの温度範囲内で塩基度が1.5~2.5になるように改質処理を行い、改質処理後に冷却処理を行うことにより、粉砕前の製鋼スラグを、Fe,MnOX相とCaO-SiO2-P2O5系の鉱物相とに分かれやすい状態としている。なお、製鋼スラグを粉砕して、粉砕後のスラグに磁石等を近づけて当該磁石に地金を付着させることによりスラグと地金とを分離する地金除去処理は、少なくとも上述した粉砕処理を行う前に実施していればよく、製鋼スラグの改質処理前に行ってもよいし、冷却処理後に行ってもよい。例えば、磁選処理と粉砕処理とを連続して行う場合は、改質処理→冷却処理→磁選処理→粉砕処理の順で行えばよく、また、磁選処理→改質処理→冷却処理→粉砕処理の順で行ってもよい。そして、地金除去処理や冷却処理が終了した後に粉砕処理を行う。具体的には、図1aに示すように、地金除去後のスラグにおいて粉砕後の代表粒径が50μm以下となるように粉砕機1を用いて粉砕処理を行うこととしている。なお、粉砕機1は、スラグをジェットエアーに乗せてスラグ同士を衝突させることにより粉砕するジェットミル方式であってもよく、スラグと共に硬質のボールを容器内に入れて回転させることによってスラグを粉砕するボールミル方式であってもよい。ここで、代表粒径とは、粉砕処理後のスラグを粒子径が小さいものから大きいものへ順番に並べ、並べた後のスラグの体積を小さい方から積算してゆき、積算した体積がスラグ全体の体積の50となった時点でのスラグの粒子径である。この代表粒径のことを50体積粒径ということがある。まとめると、本発明では、50体積粒径が50μm以下となるように、スラグを粉砕する粉砕機1の能力粉砕時間などを設定し、設定した粉砕機1でスラグを粉砕する。尚、50体積粒径は、マイクロトラック等の粒子分析計で求めることができる。粉砕処理後のスラグにおいて、50体積粒径が50μm以下でないと、粉砕が不十分である。この場合、粉砕後のスラグを見ると、粗粒子側に偏り易いFe,MnOX相と微粒子側に偏り易いCaO-SiO2-P2O5系の鉱物相とに分かれずに、Fe,MnOX相とCaO-SiO2-P2O5系との両方が一つの粒子中に混在したもの所謂片刃粒子の割合多くなるため、粉砕後に行われる分級処理により両相を分離することができなくなる。このため、再利用が難しいCaO-SiO2-P2O5系の鉱物相が粗粒側に増え、粗粒を製鉄原料の一部として使用することが難しくなる。次に、粉砕処理が終了すると、粉砕処理後のスラグに対して、図1aに示すように、分級機2によって分級処理を行う。分級機2は、サイクロン式のものであって、エアーによってロータ内でスラグを螺旋状に回転させる一方でロータの下部側に設けた回転羽を回転させることで微粒と粗粒とに分級するものである。なお、分級機2は、この方式に限定されず、微粒と粗粒とに分級するものであればどのようなものであってもよい。この分級処理では、粗粒と微粒との2つに分けた分級後のスラグを見たとき、粗粒の50体積粒径と微粒の50体積粒径との比が2.5倍以上となるように処理を行う。詳しくは、分級処理では、粉砕後のスラグを分級機2に入れてサイクロン式の当該分級機2を可動させることにより、粗粒と微粒との2つに分ける。同時に、粗粒の50体積粒径と微粒の50体積粒径との比が2.5倍以上となるように、分級機2の回転羽の回転数を制御することにより、粉砕後のスラグを分級する。この分級処理において、粗粒側の代表粒径/微粒側の代表粒径の値が2.5未満であると、粗粒側に多量のCaO-SiO2-P2O5系の鉱物相が入ることとなり、粗粒に分けられたスラグを製鉄原料の一部として使用することが難しくなる。以上の処理により得られた粗粒は、Fe,MnOX系の鉱物相を多く含む粒子破砕後のスラグであり、この粗粒を回収することで、製鋼スラグから回収する鉄-マンガン酸化物の回収率を向上することができるようになる。分級後に回収したFe,MnOX相のスラグ鉄、マンガン酸化物濃縮物、回収物は、脱りん処理や脱炭処理において、インジェクション、ブラスティングで溶湯中に吹き込んだり、塊成化して炉上から上方投入することにより、製鉄原料としてリサイクルすることができる。なお、図1bの如く、ミル方式の粉砕機1と気体分級する分級機2との両方を備えた複合装置3を用いて、分級処理後に得られた粗粒のスラグを再び、粉砕機1に戻して、粉砕処理及び分級処理を繰り返し行う閉回路分級処理を行っても良い。ここで、分級処理後に得られたスラグ微粒のスラグは外部に排出し、廃棄処分することとしてもよい。代表粒径は、外部に排出されたスラグと複合装置3に残して回収するスラグによって求めることができる。上記した実施形態の手法により製鋼スラグから有価金属を回収した実施例について、以下述べる。表1~表3は、本発明の製鋼スラグからの効率の良い有価金属の回収方法に基づいて処理を行った実施例と、本発明とは異なる方法で処理を行った比較例とをまとめたものである。実施例Aは、粉砕処理及び分級処理を1回行った結果であり、実施例Bは、粉砕処理及び分級処理を繰り返し行った、即ち、上述した閉回路分級処理を行った結果である。まず、実施例及び比較例の実施条件について説明する。改質処理では、溶銑を脱炭処理した際に発生した脱炭スラグと、脱珪処理脱りん処理の前に行うにて発生した脱珪スラグとを用意し、両者を混合して塩基度が1.5~2.5となるよう製鋼スラグの改質を行った表中、脱炭スラグ、脱珪スラグ、改質後スラグの欄。この改質処理は、抵抗炉の中にMgO坩堝を入れ、この坩堝に脱炭スラグと脱珪スラグとを混合した混合スラグを投入し、1150~1500°Cの範囲で混合スラグを1時間加熱することで行った。脱炭スラグ、脱珪スラグの組成は表4の通りである。地金除去処理磁選処理は、ローラミルにより各スラグを5mmアンダーに粉砕後に地金分を除去した。粉砕処理は、ボールミル又はジェットミルで行った。また分級処理は2次エア方式の気流分級にて行った。実施例及び比較例においては、粗粒Fe,MnOX相のスラグの回収率を式1により求めた。式1に示すように、回収率は、粉砕前のスラグ重量に対する回収した粗粒の割合のことであり、高ければ高いほどよい。また、実施例及び比較例においては、有価金属TFe,Mnがどれほど効率よく回収されたか分かり易くするために式2によって濃縮率を求めた。濃縮率では、有価金属TFe,Mnは高ければ高いほどよく、P2O5は低ければ低いほどよい。図2は、TFeの濃縮率鉄濃縮率とスラグの塩基度との関係をまとめたものである。図2及び表1~表3に示すように、製鋼スラグの塩基度が1.5~2.5である実施例は、比較例に比べて鉄濃縮率が非常に高いものとなった。なお、実施例及び比較例における製鋼スラグスラグの塩基度は式3により求めた。図3は、改質処理においてTFeの濃縮率鉄濃縮率と改質処理における製鋼スラグの温度との関係をまとめたものである。図3及び表1~3に示すように、製鋼スラグの温度が1250~1400°Cの範囲内である実施例は、温度範囲外である比較例に比べて鉄濃縮率が非常に高いものとなった。図4は、粉砕処理においてTFeの濃縮率鉄濃縮率と50体積粒径との関係をまとめたものである。図4及び表1~3に示すように、粉砕処理において50体積粒径が50μm以下である実施例は、比較例に比べて鉄濃縮率が非常に高いものとなった。図5は、分級処理においてTFeの濃縮率鉄濃縮率と粒径比との関係をまとめたものである。図5及び表1~3に示すように、粉砕処理において粒径比粗粒側の50体積粒径/微粒側の50体積粒径が2.5以上である実施例は、比較例に比べて鉄濃縮率が非常に高いものとなった。以上、本発明によれば、処理後に塩基度が1.5未満である製鋼スラグ又は塩基度が2.5を超える製鋼スラグに対し、1250~1400°Cの温度範囲内で塩基度が1.5~2.5になるように改質処理を行い、地金除去処理及び改質処理を行った製鋼スラグに対して、粉砕後の代表粒径が50μm以下となるように粉砕処理を行い、粉砕処理後のスラグを粗粒と微粒とに分級する分級処理の際に、粗粒の代表粒径と微粒の代表粒径との比が2.5倍以上となるよう処理し、分級処理後に粗粒を回収すれば、有価金属TFe,Mnの回収率を向上させることができる表中、評価、◎、○。なお、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な事項を採用している。"